(57)【要約】【課題】高い発光輝度、および色飽和度を備える赤色蛍光材料を提供する。【解決手段】真空紫外線を励起光とする赤色蛍光材料であって、その化学式は（Ｙ１−ｒ−ｓＧｄｓ）（Ｖ１−ｔＰｔ）Ｏ４：ｒＥｕで表わされる。式中において、０≦ｒ≦０．５、０＜ｓ＜１、０＜ｔ＜１である。本発明による赤色蛍光材料は、プラズマテレビ、バックライトまたは照明灯具などに使用することができ、さらに高い発光輝度および色飽和度を備える。【選択図】  図１
2007197661.tif 000002
【特許請求の範囲】
【請求項１】
化学式（Ｙ１−ｒ−ｓＧｄｓ）（Ｖ１−ｔＰｔ）Ｏ４：ｒＥｕで表わされ、０≦ｒ≦０．５、０＜ｓ＜１、０＜ｔ＜１であることを特徴とする真空紫外線を励起光とする赤色蛍光材料。
【請求項２】
０≦ｒ≦０．１であることを特徴とする請求項１記載の真空紫外線を励起光とする赤色蛍光材料。
【請求項３】
前記Ｙは、Ｙ、ＬａまたはＧｄであることを特徴とする請求項１記載の真空紫外線を励起光とする赤色蛍光材料。
【請求項４】
前記Ｖは、Ｖ、Ｐ、ＮｂまたはＡｓであることを特徴とする請求項１記載の真空紫外線を励起光とする赤色蛍光材料。
【請求項５】
前記赤色蛍光材料は、正方晶系または正方晶系に類似する結晶構造を有することを特徴とする請求項１記載の真空紫外線を励起光とする赤色蛍光材料。
【請求項６】
前記赤色蛍光材料は、真空紫外線が照射されたとき、ＣＩＥ色度値（ｘ，ｙ）のｘ値の範囲が０．５０〜０．７０、ｙ値の範囲が０．２５〜０．３５の赤色光を放出することを特徴とする請求項１記載の真空紫外線を励起光とする赤色蛍光材料。
【請求項７】
前記ｘ値の範囲が、０．５３〜０．６８であることを特徴とする請求項６記載の真空紫外線を励起光とする赤色蛍光材料。
【請求項８】
前記ｙ値の範囲が、０．３０〜０．３４であることを特徴とする請求項６記載の真空紫外線を励起光とする赤色蛍光材料。
【請求項９】
前記赤色蛍光材料は、発光装置、プラズマテレビ、バックライトまたは照明灯具に使用されることを特徴とする請求項１記載の真空紫外線を励起光とする赤色蛍光材料。
【請求項１０】
Ｙ、Ｇｄ、Ｖ、Ｐ、ＯおよびＥｕの中の少なくとも一つの元素を含む多種材料を準備するステップと、
前記材料に溶剤を加えるステップと、
前記材料と溶剤とを均一に混合した後、磨砕するステップと、
磨砕後の前記材料と溶剤を高温炉の中に入れて焼結し、初期反応物が化学式（Ｙ１−ｒ−ｓＧｄｓ）（Ｖ１−ｔＰｔ）Ｏ４：ｒＥｕで表示される赤色蛍光材料を得るステップとを含み、
０≦ｒ≦０．５、０＜ｓ＜１、０＜ｔ＜１であることを特徴とする真空紫外線を励起光とする赤色蛍光材料の製造方法。
【請求項１１】
０≦ｒ≦０．１であることを特徴とする請求項１０記載の真空紫外線を励起光とする赤色蛍光材料の製造方法。
【請求項１２】
前記材料は、少なくとも酸化イットリウム（Ｙ２Ｏ３）を含むことを特徴とする請求項１０記載の真空紫外線を励起光とする赤色蛍光材料の製造方法。
【請求項１３】
前記材料は、少なくとも酸化ガドリニウム（Ｇｄ２Ｏ３）を含むことを特徴とする請求項１０記載の真空紫外線を励起光とする赤色蛍光材料の製造方法。
【請求項１４】
前記材料は、少なくとも酸化ユーロピウム（Ｅｕ２Ｏ３）を含むことを特徴とする請求項１０記載の真空紫外線を励起光とする赤色蛍光材料の製造方法。
【請求項１５】
前記材料は、少なくともリン酸水素二アンモニウム（（ＮＨ４）２ＨＰＯ４）を含むことを特徴とする請求項１０記載の真空紫外線を励起光とする赤色蛍光材料の製造方法。
【請求項１６】
前記材料は、少なくとも五酸化二バナジウム（Ｖ２Ｏ５）を含むことを特徴とする請求項１０記載の真空紫外線を励起光とする赤色蛍光材料の製造方法。
【請求項１７】
前記溶剤は、硼酸（Ｈ３ＢＯ３）であることを特徴とする請求項１０記載の真空紫外線を励起光とする赤色蛍光材料の製造方法。
【請求項１８】
前記蛍光材料の焼結温度範囲は、１０００℃〜１３００℃であることを特徴とする請求項１０記載の真空紫外線を励起光とする赤色蛍光材料の製造方法。
【請求項１９】
前記Ｙは、Y、LaまたはGdであることを特徴とする請求項１０記載の真空紫外線を励起光とする赤色蛍光材料の製造方法。
【請求項２０】
前記Ｖは、Ｖ、Ｐ、ＮｂまたはＡｓであることを特徴とする請求項１０記載の真空紫外線を励起光とする赤色蛍光材料の製造方法。
【請求項２１】
前記赤色蛍光材料は、正方晶系または正方晶系に類似する結晶構造を有することを特徴とする請求項１０記載の真空紫外線を励起光とする赤色蛍光材料の製造方法。
【請求項２２】
前記赤色蛍光材料は、真空紫外線が照射されたとき、ＣＩＥ色度値（ｘ，ｙ）のｘ値の範囲が０．５０〜０．７０、ｙ値の範囲が０．２５〜０．３５の赤色光を放出することを特徴とする請求項１０記載の真空紫外線を励起光とする赤色蛍光材料の製造方法。
【請求項２３】
前記ｘ値の範囲が、０．５３〜０．６８であることを特徴とする請求項２２記載の真空紫外線を励起光とする赤色蛍光材料の製造方法。
【請求項２４】
前記ｙ値の範囲が、０．３０〜０．３４であることを特徴とする請求項２２記載の真空紫外線を励起光とする赤色蛍光材料の製造方法。
【請求項２５】
前記赤色蛍光材料は、発光装置、プラズマテレビ、バックライトまたは照明灯具に使用されることを特徴とする請求項１０記載の真空紫外線を励起光とする赤色蛍光材料の製造方法。
【発明の詳細な説明】
【技術分野】
【０００１】
本発明は、真空紫外線を励起光とする赤色蛍光材料およびその製造方法に関し、特に発光装置に適用される赤色蛍光材料に関する。
【背景技術】
【０００２】
近年、希ガス放電によって輻射された短波長（例えば波長が２００ｎｍ以下）の真空紫外線を蛍光材料の励起源とした発光装置が開発された。この種の発光装置は、真空紫外線を励起源とした発光蛍光材料であり、真空紫外線を使用して蛍光材料を励起する。
【０００３】
真空紫外線を励起源とする発光装置は、ディスプレイ装置および照明装置に使用することができる。公知のディスプレイ装置としては、プラズマディスプレイパネル（Plasma Display Panels）および平面バックライト（Flat Backlighting）がある。マルチメディア時代の到来に伴い、大画面で薄型のデジタルディスプレイ装置に対する要求が高まり、プラズマディスプレイパネルは各種の特性を備える。つまり、プラズマディスプレイパネルは緻密にデータを表示したり、高精度の映像を表示したりでき、大画面で薄型のデジタルディスプレイ装置として現在非常に注目されている。
【０００４】
真空紫外線を励起源とする発光装置には、プラズマディスプレイパネルなどのディスプレイ装置以外に、キセノン（Ｘｅ）などの希ガス放電発光を利用した希ガス放電灯がある。希ガス放電灯はすでに水銀放電灯に取って代わり、車両用液晶ディスプレイのバックライトや、安全性が要求される領域に広く使用され、有害物質を含む水銀放電灯に代わって注目されている。
【０００５】
上述の真空紫外線を励起光とする発光装置の共通点は、よく使用される電子束または水銀蒸気によって発生される紫外線（波長２５４ｎｍ）に代わり、希ガスであるキセノンが放電によって１４７ｎｍまたは１７２ｎｍの真空紫外線を発生させる点である。真空紫外線を励起源として蛍光材料を発光させる研究は発展途中であるので、実際の状況は経験に委ねられており、公知の蛍光体の中から真空紫外線発光特性の優れたものが選択されて使用される。
【０００６】
通常プラズマディスプレイパネルが全色域の表示を実現する場合、赤、緑、青の三原色の蛍光体が必要である。その中で、真空紫外線を励起源とする蛍光材料は、Ｙ、Ｇｄ、Ｂ、Ｏおよび活性剤（Ｅｕ）を含む赤色光（Ｙ，Ｇｄ）ＢＯ３：Ｅｕ発光蛍光体、Ｚｎ、Ｓｉ、Ｏおよび活性剤（Ｍｎ）を含む緑色光Ｚｎ２ＳｉＯ４：Ｍｎ蛍光体、Ｂａ、Ｍｇ、Ａｌ、Ｏおよび活性剤（Ｅｕ）を含む青色光ＢａＭｇＡｌ１０Ｏ１７：Ｅｕ蛍光体から構成される。従って、希ガス放電灯は、通常上述の三原色の蛍光体の混合物が使用される。その中で、（Ｙ，Ｇｄ）ＢＯ３：Ｅｕは、主に赤橙色光に貢献し、波長は約５９２ｎｍであり、ＣＩＥ（Commission International de L'Eclairage）色度値（x，y）は（０．６４４３，０．３５５７）であり、この赤色光の色飽和度不足は改良の必要がある。
【０００７】
また、真空紫外線によって励起される赤色蛍光体は、Ｙ（Ｐ，Ｖ）Ｏ４：Ｅｕ、Ｏ４：Ｅｕ、ＬｎＰＯ４：Ｅｕ（Ｌｎ＝Ｙ，Ｌａ，Ｇｄ）、Ｙ（Ａｓ，Ｎｂ，Ｐ，Ｖ）Ｏ４：Ｅｕまたは（Ｙ，Ｇｄ）ＶＯ４：Ｒ（Ｒ＝Ｅｕ，Ｅｒ，Ｔｍ）などがあり、これらの蛍光材料の問題は、希ガス放電によって生成されるプラズマ環境に一定の時間晒されると、発光強度が低下する点にある。従って、真空紫外線によって励起される蛍光材料は、プラズマ環境の下でも安定した発光特性を備える必要がある。
【０００８】
上述のプラズマディスプレイパネルまたは希ガス放電灯は、高輝度を実現するために、赤色、緑色、青色の各単色光の発光強度を高める必要がある。つまり、赤色、緑色、青色の三原色の蛍光材料が波長が１４７ｎｍまたは１７２ｎｍの真空紫外線によって励起されるとき、高い発光効率を備える必要がある。その中で、白色光の輝度を高めるために、真空紫外線によって励起される赤色蛍光材料の発光強度を高めることは特に重要である。
【０００９】
しかし、従来技術の真空紫外線を励起光とする赤色蛍光材料では必要な発光強度および色飽和度を達成することは難しく、現在、まさに赤色蛍光材料の発光強度および色飽和度を高めなければならない時期である。上述の構成は、真空紫外線によって励起される赤色蛍光材料の発光強度および色飽和度を高めることを目標としているが、未だ十分ではない。発光装置の高輝度および高色飽和度を実現するために、真空紫外線によって励起される赤色蛍光材料の発光強度および色飽和度をさらに高める必要がある。
【００１０】
また、希ガス放電灯は、光の三原色の蛍光材料が混合されて使用されるので、真空紫外線によって励起される赤色蛍光材料の発光強度および色飽和度を高めることは特に重要である。従って、希ガス放電灯に使用される真空紫外線によって励起される赤色蛍光材料の発光強度および色飽和度を高めることは特に期待されており、本発明の発明者は長年に渡る経験および研究によってついに本発明の真空紫外線を励起光とする赤色蛍光材料およびその製造方法を案出した。
【特許文献１】特開２００１−２４７８６３号公報
【特許文献２】特開２００５−８９４９６号公報
【発明の開示】
【発明が解決しようとする課題】
【００１１】
本発明の目的は、真空紫外線を励起光とする赤色蛍光材料およびその製造方法を提供することにあり、特にディスプレイ装置および照明装置に適用される赤色蛍光材料を提供することにある。
【課題を解決するための手段】
【００１２】
上述の課題を解決するために、本発明は、真空紫外線を励起光とする赤色蛍光材料およびその製造方法を提供するものであり、本発明が開示する赤色蛍光材料は化学式（Ｙ１−ｒ−ｓＧｄｓ）（Ｖ１−ｔＰｔ）Ｏ４：ｒＥｕによって表わされ、０≦ｒ≦０．５、０＜ｓ＜１、０＜ｔ＜１である。
【００１３】
本発明の赤色蛍光材料の製造方法は、Ｙ、Ｇｄ、Ｖ、Ｐ、ＯおよびＥｕの中の少なくとも一つの元素を含む多種材料を準備するステップと、前述の材料に溶剤を加えるステップと、前述の材料と溶剤とを均一に混合した後、磨砕するステップと、磨砕後の前述の材料と溶剤を高温炉の中に入れて焼結し、初期反応物の化学式が（ＹＧｄ）（ＶＰ）Ｏ４：Ｅｕで表示される赤色蛍光材料を得るステップとを含む。
【発明の効果】
【００１４】
本発明の赤色蛍光材料の発光強度は高く、色飽和度も優れる。この種の赤色蛍光材料は発光装置、プラズマテレビ、バックライトまたは照明灯具に使用することができる。
【発明を実施するための最良の形態】
【００１５】
本発明の上述の目的、特徴および長所などを詳細に説明するために、好適な実施例を挙げて具体的な説明を行うが、本発明はこれらの実施例による制限は受けない。
【００１６】
図１は本発明の赤色蛍光材料の製造方法を示すフロー図であり、
ステップ１１：Ｙ、Ｇｄ、Ｖ、Ｐ、ＯおよびＥｕの中の少なくとも一つの元素を含む多種材料を準備するステップ。
ステップ１２：前述の材料に溶剤を加えるステップ。
ステップ１３：前述の材料と溶剤とを均一に混合した後、磨砕するステップ。
ステップ１４：磨砕後の前述の材料と溶剤を高温炉の中に入れて焼結し、初期反応物が化学式（Ｙ１−ｒ−ｓＧｄｓ）（Ｖ１−ｔＰｔ）Ｏ４：ｒＥｕで表示される赤色蛍光材料を得るステップ。
【００１７】
その中で、０≦ｒ≦０．５、０＜ｓ＜１、０＜ｔ＜１または０≦ｒ≦０．１であり、上述の準備される材料は、化学当量に基づいて、酸化イットリウム（Ｙ２Ｏ３）、酸化ガドリニウム（Ｇｄ２Ｏ３）、酸化ユーロピウム（Ｅｕ２Ｏ３）、リン酸水素二アンモニウム（（ＮＨ４）２ＨＰＯ４）および五酸化二バナジウム（Ｖ２Ｏ５）が好ましく、溶剤は、硼酸（Ｈ３ＢＯ３）が好ましく、一般に約１〜１０の重量パーセント（ｗｔ％）加える。また、高温炉での焼結過程における好ましい焼結温度の範囲は約１０００℃〜１３００℃であり、一般に好適な焼結時間は約八時間であり、それによって化学式（Ｙ１−ｒ−ｓＧｄｓ）（Ｖ１−ｔＰｔ）Ｏ４：ｒＥｕ（０≦ｒ≦０．５，０＜ｓ＜１，０＜ｔ＜１）の赤色蛍光材料が得られる。
【００１８】
また、本発明の赤色蛍光材料（Ｙ１−ｒ−ｓＧｄｓ）（Ｖ１−ｔＰｔ）Ｏ４：ｒＥｕのＹを元素Ｌａまたは元素Ｇｄに変更することができ、原材料の化学式（Ｙ１−ｒ−ｓＧｄｓ）（Ｖ１−ｔＰｔ）Ｏ４：ｒＥｕの変更後の赤色蛍光材料の化学式は（Ｌａ１−ｒ−ｓＧｄｓ）（Ｖ１−ｔＰｔ）Ｏ４：ｒＥｕまたはＧｄ１−ｒ（Ｖ１−ｔＰｔ）Ｏ４：ｒＥｕで表示される。また、元素Ｖを元素Ｐ、元素Ｎｂまたは元素Ａｓに変更することができ、変更後の化学式は（Ｙ１−ｒ−ｓＧｄｓ）ＰＯ４：ｒＥｕ、（Ｙ１−ｒ−ｓＧｄｓ）（Ｎｂ１−ｔＰｔ）Ｏ４：ｒＥｕ、（Ｙ１−ｒ−ｓＧｄｓ）（Ａｓ１−ｔＰｔ）Ｏ４：ｒＥｕ、（Ｌａ１−ｒ−ｓＧｄｓ）ＰＯ４：ｒＥｕ、（Ｌａ１−ｒ−ｓＧｄｓ）（Ｎｂ１−ｔＰｔ）Ｏ４：ｒＥｕ、（Ｌａ１−ｒ−ｓＧｄｓ）（Ａｓ１−ｔＰｔ）Ｏ４：ｒＥｕ、Ｇｄ１−ｒＰＯ４：ｒＥｕ、Ｇｄ１−ｒ（Ｎｂ１−ｔＰｔ）Ｏ４：ｒＥｕまたはＧｄ１−ｒ(Ａｓ１−ｔＰｔ）Ｏ４：ｒＥｕで表示される。上述の赤色光蛍光材料は、正方晶系または正方晶系に類似する結晶構造を有し、真空紫外線が照射されたときＣＩＥ色度値（ｘ，ｙ）のｘ値の範囲が０．５０〜０．７０、ｙ値の範囲が０．２５〜０．３５の赤色光を放出できる。その中で、化学式（Ｙ１−ｒ−ｓＧｄｓ）（Ｖ１−ｔＰｔ）Ｏ４：ｒＥｕで表示される赤色蛍光材料はＣＩＥ色度値（ｘ，ｙ）のｘ値の範囲が０．５３〜０．６８、ｙ値の範囲が０．３０〜０．３４の赤色光を放出することができる。
【００１９】
また、化学式が（Ｙ１−ｒ−ｓＧｄｓ）（Ｖ１−ｔＰｔ）Ｏ４：ｒＥｕで表示され、０．０１≦ｒ≦０．０７、０．２≦ｓ≦０．８、０＜ｔ＜１の赤色蛍光材料はＣＩＥ色度値（ｘ，ｙ）のｘ値の範囲が０．６５〜０．６７、ｙ値の範囲が０．３１〜０．３３の赤色光を放出することができる。この色飽和度は（Ｙ，Ｇｄ）ＢＯ３：ＥｕのＣＩＥ色度値（０．６４４３，０．３５５７）よりも高い。
【００２０】
赤色蛍光材料の一例を挙げると、化学式が（Ｙ０．７５Ｇｄ０．２）（Ｖ０．６Ｐ０．４）Ｏ４：０．０５Ｅｕ、即ち、（Ｙ０．７５ Ｅｕ０．０５ Ｇｄ０．２）（Ｖ０．６Ｐ０．４）Ｏ４で表示され、１４７ｎｍの紫外線を受けて励起するとき、そのＣＩＥ色度値は（０．６６１４，０．３２８６）であり、このＣＩＥ色度値が表示する色飽和度は同様に（Ｙ，Ｇｄ）ＢＯ３
：ＥｕのＣＩＥ色度値（０．６４４３，０．３５５７）よりも高い。また、図２はｒを０．０５に、ｔを０．４に固定し、ｓを変更した比率によって製造される赤色光蛍光材料のＣＩＥ色度値を示す。
【００２１】
上述の赤色蛍光材料は発光装置、プラズマテレビ、バックライトまたは照明灯具に使用することができ、この種の赤色蛍光材料はさらに高い発光強度および色飽和度を備える。
【００２２】
本発明の赤色光蛍光材料は、紫外線が照射されたとき赤色光を放出する蛍光材料であって、その化学式は、（Ｙ１−ｒ−ｓＧｄｓ）（Ｖ１−ｔＰｔ）Ｏ４：ｒＥｕで表示され、０≦ｒ≦０．５、０＜ｓ＜１、０＜ｔ＜１または０≦ｒ≦０．１である。
【００２３】
また、本発明の赤色蛍光材料（Ｙ１−ｒ−ｓＧｄｓ）（Ｖ１−ｔＰｔ）Ｏ４：ｒＥｕのＹを元素Ｌａまたは元素Ｇｄに変更することができ、原材料の化学式（Ｙ１−ｒ−ｓＧｄｓ）（Ｖ１−ｔＰｔ）Ｏ４：ｒＥｕの変更後の赤色蛍光材料の化学式は（Ｌａ１−ｒ−ｓＧｄｓ）（Ｖ１−ｔＰｔ）Ｏ４：ｒＥｕまたはＧｄ１−ｒ（Ｖ１−ｔＰｔ）Ｏ４で表される。また、元素Ｖを元素Ｐ、元素Ｎｂまたは元素Ａｓに変更することができ、変更後の化学式は（Ｙ１−ｒ−ｓＧｄｓ）ＰＯ４：ｒＥｕ、（Ｙ１−ｒ−ｓＧｄｓ）（Ｎｂ１−ｔＰｔ）Ｏ４：ｒＥｕ、（Ｙ１−ｒ−ｓＧｄｓ）（Ａｓ１−ｔＰｔ）Ｏ４：ｒＥｕ、（Ｌａ１−ｒ−ｓＧｄｓ）Ｏ４：ｒＥｕ、（Ｌａ１−ｒ−ｓＧｄｓ）（Ｎｂ１−ｔＰｔ）Ｏ４：ｒＥｕ、（Ｌａ１−ｒ−ｓＧｄｓ）（Ａｓ１−ｔＰｔ）Ｏ４：ｒＥｕ、Ｇｄ１−ｒＰＯ４：ｒＥｕ、Ｇｄ１−ｒ（Ｎｂ１−ｔＰｔ）Ｏ４：ｒＥｕまたはＧｄ１−ｒ（Ａｓ １−ｔ Ｐｔ）Ｏ４：ｒＥｕで表される。上述の赤色光蛍光材料は正方晶系または正方晶系に類似する結晶構造を有し、真空紫外線が照射されたときＣＩＥ色度値（ｘ，ｙ）のｘ値の範囲が０．５０〜０．７０、ｙ値の範囲が０．２５〜０．３５の赤色光を放出できる。その中で、化学式が（Ｙ１−ｒ−ｓＧｄｓ）（Ｖ１−ｔＰｔ）Ｏ４：ｒＥｕで表示される赤色蛍光材料はＣＩＥ色度値（ｘ，ｙ）のｘ値の範囲が０．５３〜０．６８、ｙ値の範囲が０．３０〜０．３４の赤色光を放出できる。
【００２４】
また、化学式が（Ｙ１−ｒ−ｓＧｄｓ）（Ｖ１−ｔＰｔ）Ｏ４：ｒＥｕで表示され、０．０１≦ｒ≦０．０７、０．２≦ｓ≦０．８、０＜ｔ＜１赤色蛍光材料はＣＩＥ色度値（ｘ，ｙ）のｘ値の範囲が０．６５〜０．６７、ｙ値の範囲が０．３１〜０．３３の赤色光を放出できる。この色飽和度は（Ｙ，Ｇｄ）ＢＯ３：ＥｕのＣＩＥ色度値（０．６４４３，０．３５５７）よりも高い。
【００２５】
赤色蛍光材料の一例を挙げると、化学式が（Ｙ０．７５Ｇｄ０．２ ）（Ｖ０．６Ｐ０．４ ）Ｏ４：０．０５ Ｅｕ、即ち、（Ｙ０．７５Ｅｕ０．０５Ｇｄ０．２）（Ｖ０．６Ｐ０．４ ）Ｏ４であり、１４７ｎｍの紫外線を受けて励起するとき、そのＣＩＥ色度値は（０．６６１４，０．３２８６）であり、このＣＩＥ色度値が表示する色飽和度は同様に（Ｙ，Ｇｄ）ＢＯ３：ＥｕのＣＩＥ色度値（０．６４４３，０．３５５７）よりも高い。また、図２はｒを０．０５に、ｔを０．４に固定し、ｓを変更した比率によって製造される赤色光蛍光材料のＣＩＥ色度値を示す。
【００２６】
上述のように、本発明は発光装置、プラズマテレビ、バックライトまたは照明灯具に使用することができる赤色蛍光材料を開示するものであり、この種の赤色蛍光材料はさらに高い発光強度および色飽和度を備える。
【００２７】
以上の詳細な説明は、好適な実施例を挙げたものであり、本発明を制限するものではなく、本発明の主旨を逸脱しない範囲における修飾および変更はすべて本発明に含まれる。
【図面の簡単な説明】
【００２８】
【図１】本発明の赤色蛍光材料の製造方法を示すフロー図である。
【図２】ｒを０．０５、ｔを０．４に固定し、ｓを変更した比率によって製造            される赤色蛍光材料のＣＩＥ色度値を示す図である。
【図１】
2007197661.tif 000003
【図２】
2007197661.tif 000004